КЕРАМИЧЕСКАЯ МАССА ДЛЯ ИЗГОТОВЛЕНИЯ ИЗРАЗЦОВ
CERAMIC MIXTURE FOR MAKING GLASED TILES

Изобретение относится к области технологии силикатов и касается составов керамических масс, которые могут быть использованы в производстве печных изразцов.
Известна керамическая масса, включающая, мас.%: глину 36,041,0; шамот 10,0-25,0; плавень (нефелин) 20,0-25,0 [1].
Задача изобретения состоит в повышении термостойкости изделий, полученных из керамической массы.
Технический результат достигается тем, что керамическая масса для изготовления изразцов, содержащая глину, шамот, нефелин, дополнительно содержит циркон и волластонит при следующем соотношении компонентов, мас.%.: глина 66,0-70,0; шамот 7,0-9,0; нефелин 7,0-9,0; циркон 7,0-9,0; волластонит 7,0-9,0.
В таблице приведены составы керамической массы для изготовления изразцов.
Компоненты
Состав, мас.%.:
1
2
3
Глина
70,0
8,0
66,0
Шамот
7,0
8,0
9,0
Нефелин
7,0
8,0
9,0
Циркон
7,0
8,0
9,0
Волластонит
9,0
8,0
7,0
Термостойкость (нагрев до 100°С - охлаждение в воде до 20°С), циклы
не менее 15
не менее 15
не менее 15
2
2
3
2
3
2
2
2
Для приготовления керамической массы используют глины, содержащие, мас.%: SiO 51,0-8-55,88; АlО 30,0-33,63; FeO 0,59-0,72; TiO 1,04-1,1; CaO 0,48-0,62; MgO 0,84-0,93; NaО 0,4-1,58; КО 0,36-2,04; п.п.п. 7,0-7,99.
2
2
3
2
3
2
2
Нефелин (нефелиновый концентрат) включает, мас.%: SiO 43,0-45,0; AlО 28,0-30,0; FеО 3,0-4,0; CaO 1,0-1,5; NaO+KO 16,0-18,0; п.п.п. 1,0-2,0.
2
Компоненты дозируют в требуемых количествах. Шамот, нефелин, циркон и волластонит размалывают до порошкообразного состояния (удельная поверхность 2000-3500 см/г), смешивают с глиной и готовят керамическую массу с влажностью 18-24%, из которой пластическим способом формуют изразцы. Изделия сушат до влажности 1-6% и обжигают при температуре 1150-1200°С. При необходимости на поверхность высушенных изразцов наносят (напыляют) слой сырой глушеной глазури.
Источник информации
1. SU 893956, 1981.